이상 설명 한 실시 예의 결과 로부터 , 본 발명 의 취성 파괴 전파 정지 특성 과 대입 열 용접 열 영향 부 인성 이 우수 한 두꺼운 고강 도 강판 이 , ( 1 ) 판 두께 50 내지 80 ㎜, 항복 강도 390 내지 460 ㎫ 급 ( 즉 인장 강도 510 내지 570 ㎫ 급 ) 의 두꺼운 고강도 이 고 , ( 2 ) 어레스 트 성 지표 Tkca = 6000 ≤- 10 ℃ 의 양호 한 취성 파괴 전파 정지 특성 을 갖 고 , ( 3 ) 용접 입 열량 ≥ 20 kJ / ㎜ 에서 도 vE ( - 20 ℃)≥ 47 J 이 되 는 양호 한 대입 열 용접 HAZ 인성 을 갖 고 , ( 4 ) 고 가 합금 원소 의 저감 ( Ni ≤ 1 % 등 ) 등 에 의한 낮 은 제조 비용 을 실현 할 수 있 는 것 이 명백 하 다 .